(57)【要約】【課題】光反射電極を備えた液晶表示素子において、配向膜の信頼性を向上させること。【解決手段】本発明は、透明電極１１を有する第１の基体１０と、光反射電極２１を有する第２の基体と、透明電極１１および光反射電極２１が互いに対向するよう第１の基体１０と第２の基体２０とを所定のギャップで重ね合わせた状態でそのギャップに封入される液晶Ｌとを有する液晶表示素子１であり、光反射電極２１には、光反射電極２１の表面の自然酸化膜が除去された状態で配向膜２２が形成されているものである。【選択図】図１
2006349795.tif 000002
【特許請求の範囲】
【請求項１】
光透過性電極を有する第１の基体と、光反射電極を有する第２の基体と、前記光透過性電極および前記光反射電極が互いに対向するよう前記第１の基体と前記第２の基体とを所定のギャップで重ね合わせた状態でそのギャップに封入される液晶とを有する液晶表示素子において、
前記光反射電極には、前記光反射電極の表面の自然酸化膜が除去された状態で配向膜が形成されている
ことを特徴とする液晶表示素子。
【請求項２】
前記配向膜は、前記光反射電極の表面に設けられた垂直蒸着膜を介して形成されている
ことを特徴とする請求項１記載の液晶表示素子。
【請求項３】
前記垂直蒸着膜は、酸化珪素から成る
ことを特徴とする請求項２記載の液晶表示素子。
【請求項４】
前記配向膜は、無機膜から成る
ことを特徴とする請求項１記載の液晶表示素子。
【請求項５】
光透過性電極を有する第１の基体と、光反射電極を有する第２の基体とを、前記光透過性電極および前記光反射電極が互いに対向するよう所定のギャップを設けて重ね合わせ、そのギャップに液晶を封入して成る液晶表示素子の製造方法において、
前記光反射電極の表面側に配向膜を形成するにあたり、前記光反射電極の表面の自然酸化膜を除去した状態で前記配向膜を形成する
ことを特徴とする液晶表示素子の製造方法。
【請求項６】
前記光反射電極の表面にイオンビームを照射することで前記自然酸化膜の除去を行う
ことを特徴とする請求項５記載の液晶表示素子の製造方法。
【請求項７】
前記イオンビームはアルゴンイオンビームである
ことを特徴とする請求項６記載の液晶表示素子の製造方法。
【請求項８】
前記自然酸化膜の除去と前記配向膜の形成とを同じチャンバ内で連続して行う
ことを特徴とする請求項５記載の液晶表示素子の製造方法。
【請求項９】
前記光反射電極の表面の自然酸化膜を除去した状態で垂直蒸着膜を形成し、この垂直蒸着膜を介して前記配向膜を形成する
ことを特徴とする請求項５記載の液晶表示素子の製造方法。
【請求項１０】
前記垂直蒸着膜は、酸化珪素から成る
ことを特徴とする請求項９記載の液晶表示素子の製造方法。
【請求項１１】
前記配向膜は、無機膜から成る
ことを特徴とする請求項５記載の液晶表示素子の製造方法。
【請求項１２】
光源と拡大光学系との間の光路上に液晶表示素子が配置される液晶プロジェクタにおいて
前記液晶表示素子は、
光透過性電極を有する第１の基体と、光反射電極を有する第２の基体と、前記光透過性電極および前記光反射電極が互いに対向するよう前記第１の基体と前記第２の基体とを所定のギャップで重ね合わせた状態でそのギャップに封入される液晶とを有しており、
前記光反射電極には、前記光反射電極の表面の自然酸化膜が除去された状態で配向膜が形成されているものである
ことを特徴とする液晶プロジェクタ。
【発明の詳細な説明】
【技術分野】
【０００１】
本発明は、第１の基体に光透過性電極が形成され、第２の基体に光反射電極が形成され、これらの基体を重ね合わせた状態で間に液晶を封入して成る液晶表示素子および液晶表示素子の製造方法ならびに液晶プロジェクタに関し、特に、光反射電極の表面に形成する配向膜の信頼性を向上できる液晶表示素子、液晶表示素子の製造方法ならびに液晶プロジェクタに関する。
【背景技術】
【０００２】
液晶表示素子において、液晶層を挟持する基体の液晶層側最表面には、電圧無印加時における液晶分子の配列を制御するための配向膜が形成されており、電圧無印加時、電圧印加時における液晶分子の配列変化に基づいた表示がおこなわれる構成となっている。
【０００３】
この配向膜としては、ポリイミドなどからなる有機膜が広く用いられている。しかし、液晶プロジェクタに用いられる液晶表示素子では、配向膜が光や熱により次第に分解され、長期使用後に電圧無印加時の液晶分子が整然と配列することができないなど、配向規制力が低下し、表示品質の低下を招くことがある。
【０００４】
このような問題を解決するために、配向膜として無機材料を使用することが提案されている。この無機配向膜は、基体をある角度に固定して一方向から蒸着し、基体に対して柱状構造を成長させるような斜方蒸着により形成される。このようにして形成した無機配向膜は、ポリイミドなどの有機膜から構成したものよりも耐光性、耐熱性に優れており、液晶素子の耐久性を向上させることが可能となる。
【０００５】
ここで、無機配向膜の柱状構造は基板表面から蒸着により積層されて形成されるので、基板の表面状態の影響を受けやすい。反射型液晶表示素子においては、一般的には、光反射電極は金属あるいは金属化合物で構成されており、よく使われるものとしては、Ａｌ（アルミニウム）やＡｇ（銀）などであるが、この表面には自然酸化膜が形成されている。この自然酸化膜の構造は微視的に見ると均質な構造をとっていないので、自然酸化膜上から無機配向膜を蒸着、積層したとしても、その柱状構造は整然としたものにはなかなかならない。一方、無機配向膜用の材料としては無機酸化物、特にＳｉＯ2が広く知られている。（例えば、特許文献１〜３参照。）
【０００６】
【特許文献１】特開２００５−７７９００号公報
【特許文献２】特開２００５−７７９０１号公報
【特許文献３】特開２００３−１０７４８２号公報
【発明の開示】
【発明が解決しようとする課題】
【０００７】
しかしながら、ＳｉＯ2は吸湿性があるため、大気中の水分が液晶表示素子内に浸入後、配向膜中に含浸する恐れがある。この際に、上記の柱状構造が整然としたものでないと、その乱れた部分などに水分がたまってくる可能性もあり、これにより、液晶分子を基板上に配列させる力にばらつきが生じる。さらに悪化すると、電圧無印加時での配向不良や焼きつき現象を発生させて原因となる。
【課題を解決するための手段】
【０００８】
本発明はこのような課題を解決するために成されたものである。すなわち、本発明は、光透過性電極を有する第１の基体と、光反射電極を有する第２の基体と、光透過性電極および光反射電極が互いに対向するよう第１の基体と第２の基体とを所定のギャップで重ね合わせた状態でそのギャップに封入される液晶とを有する液晶表示素子であり、光反射電極には、光反射電極の表面の自然酸化膜が除去された状態で配向膜が形成されているものである。
【０００９】
このような本発明では、光反射電極の表面の自然酸化膜が除去された状態で配向膜が形成されているため、自然酸化膜による凹凸の影響を受けずに配向膜が形成される。これにより、配向膜の柱状構造が乱れずに整然とした状態となり、乱れた部分への水分混入を防止できるようになる。
【００１０】
ここで、光反射電極は金属や金属化合物によって構成され、液晶駆動のための電極として機能するとともに、入射した光を反射させる機能を有する。また、配向膜は主として無機膜から成り、光反射電極の表面に設けられた垂直蒸着膜を介して形成されることで、より柱状構造を整然とさせることが可能となる。
【００１１】
また、本発明は、光透過性電極を有する第１の基体と、光反射電極を有する第２の基体とを、光透過性電極および光反射電極が互いに対向するよう所定のギャップを設けて重ね合わせ、そのギャップに液晶を封入して成る液晶表示素子の製造方法において、第２の基体を構成するにあたり、光反射電極の表面の自然酸化膜を除去した状態で配向膜を形成する方法である。
【００１２】
このような本発明では、光反射電極の表面側に配向膜を形成する際、光反射電極の表面の自然酸化膜を除去した状態で配向膜を形成するため、自然酸化膜による凹凸の影響を受けずに配向膜を形成できるようになる。
【００１３】
ここで、自然酸化膜の除去としては、光反射電極の表面にアルゴンイオン等のイオンビームを照射することで行い、除去した後は同じチャンバ内で連続して配向膜を形成するため、金属や金属化合物から成る光反射電極の表面に自然酸化膜を介在させないで確実に配向膜を形成できるようになる。特に、自然酸化膜を除去した状態で垂直蒸着膜を形成し、この垂直蒸着膜を介して配向膜を形成すれば、さらに配向膜の柱状構造を整然とさせることが可能となる。
【００１４】
また、本発明は、このような液晶表示素子を、光源と拡大光学系との間の光路上に配置した液晶プロジェクタである。液晶プロジェクタでは、配向膜に光や熱に対抗できる厳しい条件が課されるが、光反射電極の表面の自然酸化膜を除去した状態で配向膜を形成することで、配向規制力の低下を防止できるようになる。
【発明の効果】
【００１５】
したがって、本発明によれば、液晶表示素子中に水分が浸入してきても、配向膜中に含浸し、液晶配向性を劣化させてしまうことを防止することが可能となる。これにより、液晶表示パネルの重要な性能の一つであるパネルコントラストの低下を防止することが可能となる。また、光反射電極に直接水分が接触する可能性が低くなるため、電極を構成している金属あるいは金属化合物がイオン化して、パネル中に溶解することがなくなり、表示品質の維持を図ることが可能となる。特に、本発明の液晶表示素子を液晶プロジェクタに適用すれば、耐熱性に優れ、長期信頼性の高い表示装置を提供することが可能となる。
【発明を実施するための最良の形態】
【００１６】
以下、本発明の実施の形態を図に基づき説明する。図１は、本実施形態に係る液晶表示素子の基本構造を説明する模式断面図である。この液晶表示素子１は、反射型液晶表示素子として、光透過性を有する透明電極１１を備えたガラス基板（第１の基体）１０と、画素構造を有する光反射電極２１を備えたシリコン等の単結晶半導体基板から成る駆動基板（第２の基体）２０と、ガラス基板１０と駆動基板２０とを所定のギャップを設けて重ね合わせ、そのギャップ内に封入される液晶Ｌとを備えた構成となっている。本実施形態では、封入する液晶Ｌとして垂直配向液晶を用いている。
【００１７】
反射型の液晶表示素子１は、駆動基板２０として単結晶シリコン基板にＣＭＯＳ（Complementary Metal Oxide Semiconductor）やｎチャンネルＭＯＳ（Metal Oxide Semiconductor）からなるトランジスタとキャパシタからなる駆動回路が形成され、この上にＡｌ（アルミニウム）やＡｇ（銀）などの金属膜で画素構造が形成される。この金属膜は、光反射電極２１として光の反射膜と液晶Ｌに印加する電圧の電極との両方を兼ねることになる。また、光反射電極２１の表面側には配向膜２２が一様に形成されている。この配向膜２２としては、ポリイミド等の有機膜でも良いが、耐光性、耐熱性に優れた無機配向膜（例えば、酸化珪素：ＳｉＯ2）を用いることが望ましい。
【００１８】
ガラス基板１０には透明電極１１と配向膜１２とが一様に形成されている。この配向膜１２についても先と同様にポリイミド等の有機膜でも良いが、耐光性、耐熱性に優れた無機配向膜（例えば、酸化珪素：ＳｉＯ2）を用いることが望ましい。
【００１９】
液晶表示素子１は、このガラス基板１０と駆動基板２０とを封止材３０を介して貼り合わせられているが、この封止材３０の中にスペーサＳが混入しており、基板間のギャップを一定に保つようになっている。このスペーサＳは球状で、封止材３０中に0.5〜5wt％程度の割合で混合したものである。実際の素子においては、スペーサＳは封止材３０中に点在していることになる。
【００２０】
本実施形態の液晶表示素子１は、このような構造において、光反射電極２１の表面側に形成する配向膜２２として、光反射電極２１の表面の自然酸化膜が除去された状態で配向膜２２が形成されている点に特徴がある。なお、この配向膜２２を形成するにあたり、光反射電極２１の表面に形成した垂直蒸着膜を介して配向膜２２を形成してもよい。
【００２１】
配向膜２２の形成において、予め光反射電極２１の表面に被着している自然酸化膜を除去することで、自然酸化膜による表面凹凸が無くなり、この凹凸に影響を受けずに配向膜２２を形成することができる。このため、配向膜２２の柱状構造が乱れずに整然とした状態となり、乱れた部分への水分混入を防止できるようになる。
【００２２】
図２〜図３は、本実施形態に係る液晶表示素子の製造方法を説明する模式断面図である。先ず、図２（ａ）に示すように、単結晶シリコン基板等から成る駆動基板２０にＣＭＯＳやｎチャンネルＭＯＳから成るトランジスタとキャパシタとから成る駆動回路を半導体プロセス技術によって形成し、この上にＡｌやＡｇなどの金属膜から成る光反射電極２１を形成する。
【００２３】
次いで、イオンプレーティング装置等の真空蒸着装置のチャンバ内で駆動基板２０の表面、すなわち光反射電極２１の表面にアルゴンイオンのビームを照射して、光反射電極２１の表面に被着している自然酸化膜を除去する。なお、ここではアルゴンイオンのビームを照射して自然酸化膜を除去したが、他のイオンのビームを用いてもよい。
【００２４】
続けて、図２（ｂ）に示すように、同じチャンバ内で大気開放せずに駆動基板２０の表面一様に無機蒸着膜から成る配向膜２２を形成する。このように、光反射電極２１の表面の自然酸化膜を除去した状態で、連続して配向膜２２を形成すると、光反射電極２１の表面に自然酸化膜を発生させずに直接配向膜２２を形成できるため、配向膜２２の柱状構造を乱すことのない成膜が可能となる。なお、配向膜２２を形成するに先立ち、光反射電極２１の表面にＳｉＯ2等の垂直蒸着膜を生成した後、配向膜２２を形成すれば、より柱状構造を整然とさせることが可能となる。
【００２５】
次に、図３（ａ）に示すように、別途ガラス基板１０にＩＴＯ（Indium Tin Oxide）等の透明電極１１および無機蒸着膜から成る配向膜１２を形成し、駆動基板２０に塗布した封止材３０を介してガラス基板１０を重ね合わせる。封止材３０には予め球状のスペーサＳが散布されているため、重ね合わせた際にはガラス基板１０と駆動基板２０との間でスペーサＳの大きさに応じたギャップを構成できる。
【００２６】
その後、図３（ｂ）に示すように、ガラス基板１０と駆動基板２０とのギャップに液晶Ｌを注入し、注入口を塞ぐことで液晶表示素子１が完成する。このようにして製造された液晶表示素子１では、光反射電極２１と配向膜２２との間に自然酸化膜が介在しないため、自然酸化膜の表面凹凸の影響を受けずに配向膜２２を形成することができ、精度の高い柱状構造によって信頼性の高い配向膜２２を製造することが可能となる。
【００２７】
次に、このようにして製造された本実施形態の液晶表示素子１の実施例を比較例とともに示す。
【００２８】
ここで、液晶表示素子内部への水分の浸入による液晶配向状態の変化は、垂直配向液晶の電圧無印加時の反射率の変化を測定することで判別することができる。垂直配向液晶は、ノーマリブラックモード、すなわち、電圧無印加状態の反射率が一番低い。水分が浸入することで配向膜の配向性能が低下すると、液晶のアンカリング力、すなわち液晶分子を基板に対して整然と配列させる力が弱くなり、反射率が上昇するので、水分浸入の影響を調べることができる。以下の例では、電圧無印加時の反射率に対して、電圧印加時の最大反射率の比を「パネルコントラスト」と呼ぶ。この電圧無印加時の反射率が高くなることは、パネルの重要な性能の一つであるパネルコントラストが低下することになるので、電圧無印加時の反射率の変化が少なければ少ないほど好ましい。
【００２９】
（比較例Ａ）
垂直配向液晶素子を次のようにして作製した。すなわち、透明電極が製膜されたガラス基板とＡｌ電極が形成されたＳｉ駆動回路基板とを洗浄後、蒸着装置に導入し、液晶配向膜としてＳｉＯ2を、蒸着角度４５〜６０°の範囲で斜め蒸着して形成した。液晶配向膜の厚さは５０ｎｍとし、液晶のプレチルト角は約３°になるように制御した。その後、液晶配向膜が形成された上記基板を貼り合わせ、ネガ型液晶を封入し、反射型液晶表示素子を作製した。
【００３０】
この反射型液晶表示素子を、６０℃９０％の高温高湿槽の中に放置し、電圧無印加時の反射率を測定した。１０００ｈ（時間）経過時点での無印加時の反射率は、投入前の値に対して２．０倍であった。
【００３１】
（比較例Ｂ）
垂直配向液晶素子を次のようにして作製した。すなわち、透明電極が製膜されたガラス基板とＡｌ電極が形成されたＳｉ駆動回路基板とを洗浄後、蒸着装置に導入し、ＳｉＯ2の垂直蒸着膜を５０ｎｍ蒸着し、その後、液晶配向膜としてＳｉＯ2を、蒸着角度４５〜６０°の範囲で斜め蒸着して形成した。液晶配向膜の厚さは５０ｎｍとし、液晶のプレチルト角は約３°になるように制御した。その後、液晶配向膜が形成された上記基板を貼り合わせ、ネガ型液晶を封入し、反射型液晶表示素子を作製した。
【００３２】
この反射型液晶表示素子を、６０℃９０％の高温高湿槽の中に放置し、電圧無印加時の反射率を測定した。１０００ｈ経過時点での無印加時の反射率は、投入前の値に対して２．０倍であった。
【００３３】
上記の比較例Ａ、Ｂの条件で液晶表示素子を製造する場合、蒸着により形成された無機材料（配向膜）の柱状構造は、基板表面状態に依存する。また、ＡｌやＡｇなどの金属においては、自然酸化膜が形成されているが、これらは微視的にみると、物理的形状や膜厚という観点において、均質な構造とはなっていない。したがって、この自然酸化膜上に直接配向膜を形成しても、整然とした柱状構造をもった配向膜にはならない。したがって、高温高湿槽での加速試験の結果、無印加時の反射率が投入前の値に対して２．０倍というように悪化している。
【００３４】
通常、光反射電極を構成する金属、あるいは金属化合物は、ＡｌやＡｇ単体、あるいは、これら金属とＣｕなどとの化合物である。ＡｌやＡｇは、空気中などでは容易に酸化され、自然酸化膜が形成されてしまう。したがって、物理的、化学的に除去できたとしても、酸素が存在するような雰囲気ではすぐに再生されてしまう。
【００３５】
一方、蒸着機などの真空装置においては、少量の不活性ガスを流入、イオン化させたものを基板に照射させることにより、基板表面に形成された薄膜を物理的に削り取ることができる。以下の実施例では、この原理を利用して、ＡｌやＡｇなどの表面に存在する自然酸化膜を除去している。しかも、自然酸化膜を形成させることなく、真空中で引き続き、ＳｉＯ2などの無機蒸着膜を形成している。
【００３６】
また、無機蒸着膜を形成する際、配向膜である斜方蒸着膜を形成する前に、垂直蒸着膜を形成するほうが、さらに好ましい。これは、斜方蒸着膜は、柱状構造をとるのに対し、垂直蒸着膜では柱状構造をとらないために、光反射電極である金属表面をより緻密な膜である垂直蒸着膜で覆うことになるからである。このために、金属の自然酸化膜をさらに作りにくくするばかりか、金属がイオン化したものが、液晶表示素子中に流入することを回避することができる。
【００３７】
以下に、本発明の実施例を示す。
（実施例１）
垂直配向液晶素子を次のようにして作製した。すなわち、透明電極が製膜されたガラス基板とＡｌ電極が形成されたＳｉ駆動回路基板とを洗浄後、蒸着装置に導入し、アルゴンイオンビームを照射したあとに、ＳｉＯ2の垂直蒸着膜を５０ｎｍ蒸着し、その後、液晶配向膜としてＳｉＯ2を、蒸着角度４５〜６０°の範囲で斜め蒸着して形成した。液晶配向膜の厚さは５０ｎｍとし、液晶のプレチルト角は約３°になるように制御した。その後、液晶配向膜が形成された上記基板を貼り合わせ、ネガ型液晶を封入し、反射型液晶表示素子を作製した。この反射型液晶表示素子を、６０℃９０％の高温高湿槽の中に１０００ｈ放置した。投入前と比べ、電圧無印加時の反射率は変化がなかった。
【００３８】
（実施例２）
垂直配向液晶素子を次のようにして作製した。すなわち、透明電極が製膜されたガラス基板とＡｌ電極が形成されたＳｉ駆動回路基板とを洗浄後、蒸着装置に導入し、アルゴンイオンビームを照射したあとに、Ａｌ2Ｏ3の垂直蒸着膜を５０ｎｍ蒸着し、その後、液晶配向膜としてＳｉＯ2を、蒸着角度４５〜６０°の範囲で斜め蒸着して形成した。液晶配向膜の厚さは５０ｎｍとし、液晶のプレチルト角は約３°になるように制御した。その後、液晶配向膜が形成された上記基板を貼り合わせ、ネガ型液晶を封入し、反射型液晶表示素子を作製した。この反射型液晶表示素子を、６０℃９０％の高温高湿槽の中に１０００ｈ放置した。投入前と比べ、電圧無印加時の反射率は変化がなかった。
【００３９】
（実施例３）
垂直配向液晶素子を次のようにして作製した。すなわち、透明電極が製膜されたガラス基板とＡｇ電極が形成されたＳｉ駆動回路基板とを洗浄後、蒸着装置に導入し、アルゴンイオンビームを照射したあとに、ＳｉＯ2の垂直蒸着膜を５０ｎｍ蒸着し、その後、液晶配向膜としてＳｉＯ2を、蒸着角度４５〜６０°の範囲で斜め蒸着して形成した。液晶配向膜の厚さは５０ｎｍとし、液晶のプレチルト角は約３°になるように制御した。その後、液晶配向膜が形成された上記基板を貼り合わせ、ネガ型液晶を封入し、反射型液晶表示素子を作製した。この反射型液晶表示素子を、６０℃９０％の高温高湿槽の中に１０００ｈ放置した。投入前と比べ、電圧無印加時の反射率は変化がなかった。
【００４０】
（実施例４）
垂直配向液晶素子を次のようにして作製した。すなわち、透明電極が製膜されたガラス基板とＡｌ電極が形成されたＳｉ駆動回路基板とを洗浄後、蒸着装置に導入し、アルゴンイオンビームを照射したあとに、液晶配向膜としてＳｉＯ2を、蒸着角度４５〜６０°の範囲で斜め蒸着して形成した。液晶配向膜の厚さは５０ｎｍとし、液晶のプレチルト角は約３°になるように制御した。その後、液晶配向膜が形成された上記基板を貼り合わせ、ネガ型液晶を封入し、反射型液晶表示素子を作製した。この反射型液晶表示素子を、６０℃９０％の高温高湿槽の中に１０００ｈ放置した。投入前と比べ、電圧無印加時の反射率は変化が１．２倍であった。
【００４１】
以上のように、光反射電極を構成する金属あるいは金属化合物の表面に形成された自然酸化膜をイオンビーム照射で除去するにより、光反射電極の表面を清浄にし、その後に無機蒸着膜から成る配向膜を形成すると、配向膜の柱状構造を整然と形成することができる。このことにより、液晶分子を基板に対して配向させる力が強まることになり、液晶表示素子の信頼性をさらに向上させることができる。
【００４２】
また、さらに好ましくは、イオンビーム照射のあとに、無機蒸着膜の垂直蒸着膜を形成し、その後で斜方蒸着膜を形成することで配向膜を形成すれば良い。
【００４３】
上記本実施形態に係る液晶表示素子１は、温度条件の厳しい表示装置、例えばプロジェクションシステム（液晶プロジェクタ）に適用するのが望ましい。図４は、本実施形態の液晶表示装置を用いたプロジェクションシステムの例を示す模式図である。すなわち、プロジェクションシステム１００は、ランプ光源１０１、レンズ部１０２、ダイクロイック色分離フィルタ１０３、ビームスプリッタ１０４ｒ、１０４ｇ、１０４ｂ、液晶表示装置１ｒ、１ｇ、１ｂ、駆動回路１０５ｒ、１０５ｇ、１０５ｂ、プリズム（ダイクロイックミラー）１０６および投射レンズ１０７を備えた構成となっている。
【００４４】
この液晶表示装置１ｒ、１ｇ、１ｂとしては上記説明した本実施形態に係る反射型液晶表示素子を用いているため、図１に示すガラス基板２に形成される対向電極として透明電極１１、シリコン基板から成る駆動基板２０に設けられる駆動基板側電極としてアルミニウム等の光反射電極２１を用いている。
【００４５】
このシステムでは、ランプ光源１０１から出射した光をレンズ部１０２からダイクロイック色分離フィルタ１０３に送り、ここで２方向へ分離する。２方向へ分離された光は、全反射ミラー１０８、１０９、ビームスプリッタ１０４ｒ、１０４ｇ、１０４ｂ、ダイクロイックミラー１１０、プリズム１０６によってＲ（RED）、Ｇ（GREEN）、Ｂ（BLUE）３色に対応した反射型の液晶表示装置１ｒ、１ｇ、１ｂから成る表示部に各々送られる。
【００４６】
例えば、Ｒ（RED）に対応した液晶表示装置１ｒには、ダイクロイック色分離フィルタ１０３から全反射ミラー１０８、ビームスプリッタ１０４ｒを介してランプ光源１０１からの光が入射し、Ｇ（GREEN）に対応した液晶表示素子１ｇには、ダイクロイック色分離フィルタ１０３から全反射ミラー１０８、ダイクロイックミラー１１０およびビームスプリッタ１０４ｇを介してランプ光源１０１からの光が入射し、Ｂ（BLUE）に対応した液晶表示素子１ｂには、ダイクロイック色分離フィルタ１０３から全反射ミラー１０９、ビームスプリッタ１０４ｂを介してランプ光源１０１からの光が入射する。
【００４７】
各液晶表示素子１ｒ、１ｇ、１ｂは、ダイクロイックミラーであるプリズム１０６の複数の面に各々対応する状態で、ビームスプリッタ１０４ｒ、１０４ｇ、１０４ｂを介して設けられている。また、各液晶表示素子１ｒ、１ｇ、１ｂは各々対応する駆動回路１０５ｒ、１０５ｇ、１０５ｂによって駆動され、入射した光を液晶層で映像にして反射し、プリズム１０６によって合成して投射レンズ１０７に送られる。これにより、Ｒ（RED）、Ｇ（GREEN）、Ｂ（BLUE）３色に対応した映像が図示しないスクリーンに投影され、カラー画像として再現されることになる。
【００４８】
プロジェクションシステム１００では、特にランプ光源１０１からの強い光によって液晶表示素子１ｒ、１ｇ、１ｂが加熱されることから、上記説明したように本実施形態に係る液晶表示素子を各液晶表示素子１ｒ、１ｇ、１ｂに用いることで、耐熱性および耐光性に優れ、長時間の使用であっても高品位の画質を維持することができる画像表示システムを構築することが可能となる。
【図面の簡単な説明】
【００４９】
【図１】本実施形態に係る液晶表示素子の基本構造を説明する模式断面図である。
【図２】本実施形態に係る液晶表示素子の製造方法を説明する模式断面図（その１）である。
【図３】本実施形態に係る液晶表示素子の製造方法を説明する模式断面図（その２）である。
【図４】本実施形態に係る液晶プロジェクションシステムを説明する模式図である。
【符号の説明】
【００５０】
１…液晶表示素子、１０…ガラス基板（第１の基体）、１１…透明電極、１２…配向膜、２０…駆動基板（第２の基体）、２１…光反射電極、２２…配向膜、３０…封止材、１００…プロジェクションシステム
【図１】
2006349795.tif 000003
【図２】
2006349795.tif 000004
【図３】
2006349795.tif 000005
【図４】
2006349795.tif 000006